(57)【特許請求の範囲】
【請求項１】
製鋼スラグと金属Ａｌ含有材料を主体とする原料混合物の焼成体からなる複数の塊状物（Ｂ）が、一部分が水和固化体（Ａ）の外面に露出するようにして、水和固化体（Ａ）に埋め込まれた水中沈設用石材であって、
水和固化体用の原料混練物中に塊状物（Ｂ）を混合し、この原料混練物を打ち込み・固化させて得られた水和固化体（Ａ）を切石大に破砕し、その破砕面に塊状物（Ｂ）を露出させたものであり、
塊状物（Ｂ）を、水和固化体（Ａ）に対してその外面に露出するように点在させたことを特徴とする水中沈設用石材。
【請求項２】
水和固化体（Ａ）は、骨材の一部又は全部が製鋼スラグからなることを特徴とする請求項１に記載の水中沈設用石材。
【請求項３】
焼成体の原料混合物は、さらに、金属鉄及び／又は酸化鉄含有粉（但し、粉が金属鉄及び／又は酸化鉄のみからなる場合を含む）を含むことを特徴とする請求項１又は２に記載の水中沈設用石材。
【請求項４】
焼成体の原料混合物は、さらに、粘土を含むことを特徴とする請求項１〜３のいずれか一項に記載の水中沈設用石材。
【請求項５】
焼成体の原料混合物は、さらに、粘土以外のＳｉＯ２源を含むことを特徴とする請求項１〜４のいずれか一項に記載の水中沈設用石材。
【発明の詳細な説明】
【技術分野】
【０００１】
本発明は、水中沈設用石材に関するもので、この石材は主に生物（例えば、海藻類、サンゴなど）の着生用基盤や魚礁などとして用いられる。
【背景技術】
【０００２】
従来、海中での生物（例えば、海藻類、サンゴなど）の着生用基盤や魚礁として、コンクリート製品が広く用いられてきた。しかし、コンクリート製品は、表面の海水のｐＨが高くなる傾向があるため、生物（海藻類、サンゴなど）の付着性があまり高くない。
一方、特許文献１には、粉粒状の鉄鋼スラグをこれに含まれる未炭酸化Ｃａを利用して炭酸固化させて炭酸固化体とし、この炭酸固化体を海藻着生基盤（人工藻礁）用や魚礁用などの海中沈設用資材として用いることが示されている。この炭酸固化体は、表面の海水のｐＨが高くならないため、コンクリート製品に較べて生物（海藻類、サンゴなど）の付着性は高い。
また、特許文献２には、製鋼スラグと金属Ａｌ含有材料を主体とする原料混合物の焼成体からなる水中生物着生用器具が示されている。
【先行技術文献】
【特許文献】
【０００３】
【特許文献１】特開平１１−７１１６０号公報
【特許文献２】特開２００８−２７１９６０号公報
【発明の概要】
【発明が解決しようとする課題】
【０００４】
しかし、特許文献１に示されるような鉄鋼スラグの炭酸固化体は、製造に手間がかかり、また、コンクリート製品に較べて強度が小さい難点がある。
また、特許文献２に示されるのは、水中の基盤に接着剤などを用いて接合される小型器具である。この器具は、生物の付着性に優れているものの、焼成体であるため大型のものは製造できず、したがって、単に水中に置いただけでは容易に流失してしまう。
したがって本発明の目的は、製造が容易で十分な強度を有するとともに、波浪などで流失しない優れた水中安定性を有し、しかも生物（海藻類、サンゴなど）の付着性に優れた水中沈設用石材を提供することにある。
【課題を解決するための手段】
【０００５】
上記課題を解決するための本発明の要旨は以下のとおりである。
［1］製鋼スラグと金属Ａｌ含有材料を主体とする原料混合物の焼成体からなる複数の塊状物（Ｂ）が、一部分が水和固化体（Ａ）の外面に露出するようにして、水和固化体（Ａ）に埋め込まれた水中沈設用石材であって、
水和固化体用の原料混練物中に塊状物（Ｂ）を混合し、この原料混練物を打ち込み・固化させて得られた水和固化体（Ａ）を切石大に破砕し、その破砕面に塊状物（Ｂ）を露出させたものであり、
塊状物（Ｂ）を、水和固化体（Ａ）に対してその外面に露出するように点在させたことを特徴とする水中沈設用石材。
［2］上記［1］の水中沈設用石材において、水和固化体（Ａ）は、骨材の一部又は全部が製鋼スラグからなることを特徴とする水中沈設用石材。
［3］上記［1］又は［2］の水中沈設用石材において、焼成体の原料混合物は、さらに、金属鉄及び／又は酸化鉄含有粉（但し、粉が金属鉄及び／又は酸化鉄のみからなる場合を含む）を含むことを特徴とする水中沈設用石材。
［4］上記［1］〜［3］のいずれかの水中沈設用石材において、焼成体の原料混合物は、さらに、粘土を含むことを特徴とする水中沈設用石材。
［5］上記［1］〜［4］のいずれかの水中沈設用石材において、焼成体の原料混合物は、さらに、粘土以外のＳｉＯ２源を含むことを特徴とする水中沈設用石材。
【発明の効果】
【０００６】
本発明の水中沈設用石材は、製鋼スラグと金属Ａｌ含有材料を主体とする原料混合物の焼成体からなる塊状物を水和固化体と組み合わせることにより、両者の欠点が補われ、生物付着性と水中安定性（波浪安定性）がともに優れた石材とすることができる。すなわち、水和固化体は、強度が高く、且つ大型化できることも含めて形状選択性が高く、水中安定性に優れるという利点があるが、生物付着性が低いという難点がある。一方、製鋼スラグと金属Ａｌ含有材料を主体とする原料混合物の焼成体は、生物付着性に優れるという利点はあるが、焼成体であるため大型のものは製造できず、製造できたとしても高コストのものとなる。これに対して本発明の水中沈設用石材は、製鋼スラグと金属Ａｌ含有材料を主体とする原料混合物の焼成体からなる複数の塊状物を、水和固化体に対してその外面に露出するようにして埋め込んだものであるため、水和固化体により高い水中安定性が、また、埋め込まれた複数の塊状物により高い生物付着性が得られ、生物付着性と水中安定性がともに優れた石材とすることができる。
【０００７】
また、本発明の水中沈設用石材は、（1）水和固化体の原料混練物中に塊状物（焼成体）を混合し、この原料混練物を適当な広さ・厚さに打ち込み・固化させ、この水和固化体をブレーカーなどで切石大に破砕し、その破砕面に塊状物を露出させる製造方法、或いは、（2）水和固化体の原料混練物を適当な広さ・厚さに打ち込み、固化途中の段階で、塊状物（焼成体）をその一部分が水和固化体外面に露出するように手作業などで埋め込み、固化した水和固化体をブレーカーなどで切石大に破砕する製造方法、などのような簡易な製造方法により大量生産することができる。
【図面の簡単な説明】
【０００８】
【図１】本発明の水中沈設用石材を模式的に示す説明図
【発明を実施するための形態】
【０００９】
本発明の水中沈設用石材は、図１に模式的に示すように、基体である水和固化体Ａに対して、特定の焼成体からなる複数の塊状物Ｂを、その一部分が水和固化体外面に露出するようにして埋め込んだものである。前記塊状物Ｂは、製鋼スラグと金属Ａｌ含有材料を主体とする原料混合物の焼成体からなる。この塊状物Ｂは、生物付着性に優れ、本発明の水中沈設用石材では生物付着の起点となる部位を構成するものであるから、水和固化体Ａに対して、脱落しないように且つ水和固化体外面に十分に露出するように埋め込むことが好ましい。また同様の理由から、複数の塊状物Ｂは、水和固化体Ａの外面全体に分散して（点在させて）配置することが好ましい。
前記水和固化体Ａと塊状物Ｂの大きさは特に制限はないが、一般には、塊状物Ｂは礫〜レンガ大程度の大きさとし、水和固化体Ａはこのような大きさの塊状物Ｂが数個〜数百個程度分散して埋め込まれる程度の大きさとする。
【００１０】
前記水和固化体Ａは、コンクリートであってもよいが、水中沈設用石材としての耐久性、安定性および生物付着性などの観点からは、骨材の一部又は全部が製鋼スラグからなる水和固化体が好ましく、なかでも、骨材が製鋼スラグからなり、結合材の一部又は全部が高炉スラグ微粉末、フライアッシュ、シリカフュームのうちの１種以上からなる水和固化体が特に好ましい。また、原料の流動性制御を容易にするため、製鋼スラグは細骨材と粗骨材に分けて使用することが好ましい。
【００１１】
製鋼スラグは、鉄鋼製造プロセスの製鋼工程で発生するスラグである。このような製鋼スラグとしては、例えば、脱珪スラグ、脱燐スラグ、脱硫スラグなどの溶銑予備処理スラグ、脱炭スラグ（いわゆる転炉スラグ）、鋳造スラグ、電気炉スラグなどを挙げることができ、これらの１種以上を用いることができる。製鋼スラグは、エージング処理されたものでもよい。骨材には製鋼スラグのみを用いることが好ましいが、天然砕石や山砂などを骨材の一部として使用してもよい。また、結合材の一部又全部には、セメントを用いてもよい。
以上の骨材と結合材にコンクリートと同様に水を加えて混練し、打ち込み、硬化、養生の工程を経て水和固化体Ａが得られる。
以上のような骨材に製鋼スラグを利用した水和固化体は、普通コンクリートに較べて高密度であるため水中安定性が高く、また、塊状物Ｂを構成する焼成体よりは劣るものの、普通コンクリートや天然石に較べて生物付着性が高い。
【００１２】
塊状物Ｂを構成する焼成体は、製鋼スラグと金属Ａｌ含有材料を主体とし、必要に応じて、金属鉄及び／又は酸化鉄含有粉（但し、粉が金属鉄及び／又は酸化鉄のみからなる場合を含む）、粘土、粘土以外のＳｉＯ２源などを含む原料混合物を焼成したものである。すなわち、そのような原料混合物を適当な形状に成形し、この成形体を焼成して得られるものである。ここで、焼成体の上記原料はいずれも粉粒物である。このような焼成体は、適度な表面粗さを有すること、原料であるスラグ成分などからミネラル分が微量に溶出することなどにより、生物の付着性や成育性に優れている。
なお、塊状物Ｂは、成形体を焼成したままの焼成体でもよいし、成形体を焼成した後、適当な大きさに破砕した不定形の焼成体でもよい。また、前者の場合の形状は立方体形状、球状、円柱状など任意である。
【００１３】
以下、塊状物Ｂを構成する焼成体の詳細と製造条件について説明する。
原料混合物に配合される製鋼スラグとしては、例えばさきに挙げたような、脱珪スラグ、脱燐スラグ、脱硫スラグなどの溶銑予備処理スラグ、脱炭スラグ（いわゆる転炉スラグ）、鋳造スラグ、電気炉スラグなどの１種以上を用いることができる。
製鋼スラグには相当量の酸化鉄が含まれており、この酸化鉄が焼成時に金属Ａｌとの間でテルミット反応を生じ、このときの発熱反応により低火度（６００〜１２００℃程度）での高温焼成を実現する。このようなテルミット反応で実現する高温焼成により、焼成体が緻密化するとともに、鉄分が溶解（溶融）した後固化することで、焼成体の強度発現に寄与する。加えて、酸化鉄が溶解（分解）する際または焼成体生成時の気孔の形成などを通じて、焼成体表面に適度な粗さを付与するのに役立つ。さらに、製鋼スラグには相当量のＣａ分が含まれており、焼成時にそのＣａ分を含む低融点化合物が生成し、この低融点化合物が結合材として焼成体の強度発現に寄与する。また、多くの製鋼スラグにはＡｌ２Ｏ３も含まれており、このＡｌ２Ｏ３も上記低融点化合物の構成成分となり、結合材の一部として焼成体の強度発現に寄与する。
【００１４】
原料混合物に配合される金属Ａｌ含有材料は、金属Ａｌが含まれる粉粒状の材料であれば、特に種類を問わないが、金属Ａｌを３０質量％以上、好ましくは４０質量％以上含むものが好ましい。このような金属Ａｌ含有材料としては、アルミドロス、アルミ研磨ダストなどが挙げられ、これらの１種以上を用いることができる。これらのうちアルミドロスは、アルミニウム製造工程で発生する金属Ａｌを含む副産物であり、安価で大量に入手可能であるため、特に好ましい。
金属Ａｌ含有材料に含まれる金属Ａｌは、焼成時に製鋼スラグ中の酸化鉄、さらに必要に応じて添加される金属鉄及び／又は酸化鉄含有粉との間でテルミット反応を生じ、このときの発熱反応により低火度（６００〜１２００℃程度）での高温焼成を実現する。また、焼成時に金属Ａｌから生成したＡｌ２Ｏ３、さらには金属Ａｌ含有材料に元々含まれるＡｌ２Ｏ３が、上述した低融点化合物の構成成分となり、結合材の一部として焼成体の強度発現に寄与する。
【００１５】
原料混合物に配合される金属鉄及び／又は酸化鉄含有粉は、粉が金属鉄及び／又は酸化鉄のみからなるものでもよい。金属鉄及び／又は酸化鉄含有粉としては、例えば、焼結鉱粉（鉄鉱石の焼結プロセスで発生する返鉱などの焼結鉱粉）、鉄鉱石粉、ミルスケール、鋼材酸洗ライン回収粉（いわゆるルスナー酸化鉄など）、鉄鋼製造プロセスで生じる精錬ダスト、高炉ダストなどが挙げられ、これらの１種以上を用いることができる。なお、鉄鋼製造プロセスで生じる精錬ダストには、溶銑予備処理工程で生じる精錬ダスト、転炉脱炭工程で生じる精錬ダスト（転炉ＯＧダスト）などが含まれる。これらの精錬ダストは、精錬工程で発生した排ガスから集塵することにより回収されたものである。
前記金属鉄及び／又は酸化鉄含有粉は、製鋼スラグに含まれる酸化鉄だけでは酸化鉄量が不十分な場合に、必要に応じて配合すればよい。上述したように酸化鉄は焼成時に金属Ａｌとの間でテルミット反応を生じ、このときの発熱反応により低火度（６００〜１２００℃程度）での高温焼成を実現する。また、金属鉄は焼成雰囲気中の酸素で酸化されることで発熱し、この点でも高温焼成に寄与する。
【００１６】
原料混合物に配合される粘土は、原料混合物を成形（例えば、金型を用いたプレス成型）する際の保形剤として、必要に応じて配合される。また、粘土に含まれるＳｉＯ２は、焼成時に生成する低融点化合物のＳｉＯ２源にもなる。
原料混合物には、前記粘土以外のＳｉＯ２源も必要に応じて配合される。このＳｉＯ２源としては、例えば、シリカフューム、フライアッシュなどが挙げられ、これらの１種以上を用いることができる。このＳｉＯ２源は、焼成時に生成する低融点化合物の構成成分となる。また、このＳｉＯ２源には、原料混合物を成形する際の成形性を高める効果もある。
【００１７】
上記原料混合物の成形体を焼成すると、（イ）金属Ａｌ含有材料の金属Ａｌと製鋼スラグ中の酸化鉄、さらには金属鉄及び／又は酸化鉄含有粉とのテルミット反応が生じるので、このときの発熱反応により低火度（６００〜１２００℃程度）であっても高温焼成が実現し、全体が適切に固化した焼成体が得られる、（ロ）テルミット反応により高温焼成が実現されるので、焼成体が緻密化するとともに、鉄分が溶解（溶融）しこれが固化することで、焼成体の強度発現に寄与する、（ハ）製鋼スラグに含まれるＣａ分と、金属Ａｌ含有材料の金属Ａｌから生成するＡｌ２Ｏ３や製鋼スラグに含まれるＡｌ２Ｏ３と、製鋼スラグや粘土などに含まれるＳｉＯ２との反応により低融点化合物が生成し、これが結合材（ボンド）として焼成体の強度発現に寄与する、（ニ）テルミット反応による高温焼成により酸化鉄が溶解（分解）してガス（酸素）が発生し、これにより粗い気泡（気孔）が生じることなど（さらに、原料中に含まれる空気、水、ＣＯ２またはＣＯの排出や高温下における低沸点化合物の蒸発などによっても、気孔が生じる可能性がある）により焼成体表面に適度な粗さが付与される、という作用効果が得られる。
これらの作用効果によって、得られる焼成体は、全体に優れた強度を有するとともに、適度な表面粗さを有すること、原料であるスラグ成分などからミネラル分が微量に溶出することなどにより、生物の付着性や成育性に優れる。また、原材料が安価であり、且つ低火度で焼成できるため燃料コストも低減でき、低コストで製造できる。
【００１８】
上記原料混合物を構成する各材料は、優れた強度を有する緻密な焼成組織を得るために粉粒状であることが必要である。また、それらの粒度は、特に成型性の観点から１２０メッシュ以下であることが好ましい。したがって、上述した各材料は必要に応じて粉砕処理され、必要な粒度に調整される。
また、原料混合物の配合割合としては、上述したような各材料の機能を適切に発揮させるために、通常、製鋼スラグ１００質量部に対して、金属Ａｌ含有材料を金属Ａｌ換算で５〜２０質量部程度配合することが好ましい。原料混合物は製鋼スラグと金属Ａｌ含有材料を主体とするものであり、具体的には、製鋼スラグと金属Ａｌ含有材料の合計割合は５０質量％以上であることが好ましく、より好ましくは６０質量％以上である。また、他の材料については、必要に応じて、製鋼スラグ１００質量部に対して金属鉄及び／又は酸化鉄含有粉を金属Ｆｅ換算で５〜２０質量部、粘土又は粘土以外のＳｉＯ２源を１０〜６０質量部程度の割合で配合することが好ましい。
【００１９】
焼成体を製造するには、上述したような原料、すなわち、製鋼スラグと金属Ａｌ含有材料を主体とし、必要に応じて、金属鉄及び／又は酸化鉄含有粉（但し、粉が金属鉄及び／又は酸化鉄のみからなる場合を含む）、粘土、粘土以外のＳｉＯ２源などを含む原料に液状油を添加して混練した後、成形し、この成形体を焼成する。原料を構成する各材料については、さきに述べたとおりである。
原料に水ではなく液状油を添加するのは、水を添加すると金属Ａｌ含有材料の金属Ａｌが水酸化し、発熱するからである。また、液状油を用いることにより、成形体を脱型する際の脱型性も向上する。使用できる液状油に特に制限はなく、植物油、鉱物油などを使用できるが、例えば、使用済みの食用油（天ぷら油）、エンジンオイルなどの廃油を使用すれば製造コストの面で有利である。
液状油の添加量は、成形体の保形性などの面から、原料１００質量部に対して８〜１５質量部程度が適当である。
【００２０】
液状油を添加した原料は、モルタルミキサーなどの混練手段で混練され、次いで、任意の形状に成形される。通常、この成形は金型を用いたプレス成型で行われるが、原料に液状油が含まれているため、金型からの脱型が容易である。
次いで、成形体は６００〜１２００℃、好ましくは８００〜１０００℃程度の酸化性雰囲気中で焼成される。したがって、通常の陶器の焼成窯（設備）でも焼成可能である。この焼成では、原料に含まれる金属Ａｌと酸化鉄とのテルミット反応により部分的に２７００℃以上の高温焼成が実現し、成形体は焼成・固化する。その際、さきに述べたような（イ）〜（ニ）の作用効果によって、優れた強度を有し且つ表面に適度な粗さを有する焼成体が得られる。
【００２１】
本発明の水中沈設用石材（および水和固化体Ａ）の形状などに特別な制限はなく、型枠などを用いて適当な形状に成型したものでもよいし、製造された水和固化体をブレーカーなどで破砕した不定形のものでもよい。
水和固化体Ａに対して、塊状物Ｂを、その一部分が水和固化体外面に露出するように埋め込む方法も任意であるが、例えば、次のような方法を採ることができる。
（i）水和固化体Ａの原料混練物中に塊状物Ｂを混合し、少なくとも一部の塊状物Ｂが水和固化体外面に露出するように、原料混練物を打ち込み・固化させる。或いは、この水和固化体をブレーカーなどで破砕し、その破砕面に塊状物Ｂを露出させる。
（ii）水和固化体Ａの原料混練物を打ち込み、固化途中の段階で、塊状物Ｂをその一部分が水和固化体外面に露出するように手作業などで埋め込む。
【００２２】
以上の点から、切石状の不定形の石材を大量生産するには、（1）水和固化体Ａの原料混練物中に塊状物Ｂを混合し、この原料混練物を適当な広さ・厚さに打ち込み・固化させ、この水和固化体をブレーカーなどで切石大に破砕し、その破砕面に塊状物Ｂを露出させる製造方法、或いは、（2）水和固化体Ａの原料混練物を適当な広さ・厚さに打ち込み、固化途中の段階で、塊状物Ｂをその一部分が水和固化体外面に露出するように手作業などで埋め込み、固化した水和固化体をブレーカーなどで切石大に破砕する製造方法、が特に好ましい。
【００２３】
水和固化体は、強度が高く、且つ大型化できることも含めて形状選択性が高く、水中安定性に優れるという利点がある一方で、生物付着性が低いという問題がある。一方、製鋼スラグと金属Ａｌ含有材料を主体とする原料混合物の焼成体は、生物付着性に優れるという利点はあるが、焼成体であるため大型のものは製造できず、製造できたとしても高コストのものとなる。これに対して、上述した本発明の水中沈設用石材は、製鋼スラグと金属Ａｌ含有材料を主体とする原料混合物の焼成体からなる複数の塊状物Ｂを、水和固化体Ａに対してその外面に露出するようにして埋め込んだものであるため、水和固化体Ａにより高い水中安定性が、塊状物Ｂにより高い生物付着性が得られ、その結果、生物付着性と水中安定性がともに優れた石材となる。
【００２４】
また、塊状物Ｂを、水和固化体Ａに対してその外面に露出するように点在させたことにより、次のような作用効果得られ、特に優れた生物付着性が得られる。
（a）生物付着には基盤に凹凸があった方が良いが、塊状物Ｂを水和固化体Ａの外面に露出するように点在させることで基盤（石材）の外面に凹凸が付与され、しかも、生物付着に適した素材（塊状物Ｂ）が外面に点在するので、海藻などの生物が付着しやすくなる。
（b）浮泥などが溜まると海藻の種子などが付着し難く、たとえ付着しても浮泥に埋もれて窒息して死滅してしまうが、凹凸があることで浮泥が溜まりにくくなり、海藻の種子などが付着し易く、この点からも優れた生物着生性が得られる。
【００２５】
（c）塊状物Ｂが生物付着（主に生物の幼生・幼体の付着）の起点になり、最終的に基盤（石材）全体に生物が付着するので、基盤の複数箇所に生物の幼生・幼体を人工移植するのと同じ効果が得られる。すなわち、従来行われていたような移植の手間が省ける。
（d）塊状物Ｂにより付与される凹凸が、生物の幼生・幼体の隠れ家となり、幼生や幼体が捕食され難くなる。
【実施例】
【００２６】
・水和固化体Ａの原料
細骨材（０−５ｍｍ）及び粗骨材（５−２５ｍｍ）として、エージング処理により水浸膨張比（ＪＩＳ−Ａ−５０１５附属書２）を０．６％とした製鋼スラグ（溶銑予備処理スラグ）を用い、結合材として、高炉水砕スラグ微粉末、フライアッシュ、セメントを用いる。これらを用いた各原料の単位配合量は、製鋼スラグ（細骨材，粗骨材）：８３２ｋｇ／ｍ３、高炉水砕スラグ微粉末：３１６ｋｇ／ｍ３、フライアッシュ：６３ｋｇ／ｍ３、ポルトランドセメント：５７ｋｇ／ｍ３、減水剤：２．６ｋｇ／ｍ３、水：１７４ｋｇ／ｍ３とする。
【００２７】
・塊状物Ｂとなる焼成体の製造
焼成体用の原料はいずれも１２５メッシュ以下の粒度のものを用いる。製鋼スラグ（脱燐スラグ）１００質量部に対して、アルミドロス（金属Ａｌ含有量：４０質量％）４０質量部、酸化鉄粉１０質量部、粘土５０質量部を配合して原料混合物とする。この原料混合物１００質量部に液状油８〜１５質量部を添加してモルタルミキサーで混練した後、プレス成型して、円柱状の成形体（短径約１ｃｍ）を得る。この成形体を酸化性雰囲気中において９００℃で８時間焼成することにより、高強度で且つ適度な表面粗さを有する焼成体を製造する。
【００２８】
・水中沈設用石材の製造
前記水和固化体Ａの原料混練物を型枠に打ち込む。この原料混練物が少し固化した段階（流動性がなくなった段階）で、複数個の前記焼成体を、その一部分が水和固化体外面に露出するように、手作業で原料混練物の複数箇所に埋入させ、塊状物Ｂを構成する。その後、さらに養生し、水和固化体Ａと塊状物Ｂからなる本発明の水中沈設用石材を得る。
また、比較例として、水和固化体の原料混練物を型枠に打ち込み、養生し、水和固化体Ａのみからなる石材を得る。
【００２９】
・海域での設置試験
比較例である水和固化体Ａのみからなる石材と、本発明例の水中沈設用石材を、それぞれ短径が５０ｃｍ程度となるように図１に示すような不定形に破砕し、これらを水深７ｍのカジメ場に１１月に沈設する。沈設１年後のカジメ本数を計測したところ、比較例の石材には、平均して１個当たり５本のカジメの着生が認められる。本発明例の水中沈設用石材には、平均して１個当たり１０本のカジメの着生が認められる。
【符号の説明】
【００３０】
Ａ  水和固化体
Ｂ  塊状物
【図１】
0005531554.tif 000002